(57)【要約】【課題】極細繊維の性能を十分に活かしながら、導電性能のバラツキが少なく、初期の良好な性能を保持することの可能な導電性繊維を含んだ混繊糸を提供する。【解決手段】導電性カーボンブラックを１５〜５０質量％含有する熱可塑性ポリアミドからなる導電性ポリマー層（Ａ）と融点１７０℃以上の熱可塑性ポリアミドからなるポリマー層（Ｂ）とからなる導電性複合繊維であって、任意の繊維断面で見たとき導電性ポリマー層（Ａ）は繊維表面に１ヶ所以上露出しており、その露出箇所１個あたりの露出距離Ｌ１（μｍ）は下記式を満足し、かつポリマー層（Ｂ）は繊維断面周長の６０％以上を占有し、繊維全体質量の５０質量％以上９７質量％以下を占めている単繊維繊度が１ｄｔｅｘ〜１５ｄｔｅｘの導電性複合繊維と単繊維繊度が０．０１ｄｔｅｘ〜１ｄｔｅｘの極細繊維とからなり、交絡数が１０ヶ／ｍ以上である混繊糸。【選択図】      なし【特許請求の範囲】
【請求項１】
導電性カーボンブラックを１５質量％〜５０質量％含有する熱可塑性ポリマーを含む単繊維繊度が１ｄｔｅｘ〜１５ｄｔｅｘである導電性繊維と単繊維繊度が０．０１ｄｔｅｘ〜１ｄｔｅｘである極細繊維とからなり、交絡数が１０ヶ／ｍ以上であることを特徴とする混繊糸。
【請求項２】
導電性繊維の混繊率が０．０５質量％〜５０質量％である請求項１記載の混繊糸。
【請求項３】
導電性繊維が導電性カーボンブラックを１５〜５０質量％含有する熱可塑性ポリアミドからなる導電性ポリマー層（Ａ）と融点１７０℃以上の熱可塑性ポリアミドからなるポリマー層（Ｂ）とからなる導電性複合繊維であって、任意の繊維断面で見たとき導電性ポリマー層（Ａ）は繊維表面に１ヶ所以上露出しており、その露出箇所１個あたりの露出距離Ｌ１（μｍ）は下記式を満足し、かつポリマー層（Ｂ）は繊維断面周長の６０％以上を占有し、繊維全体質量の５０質量％以上９７質量％以下を占めている導電性複合繊維である請求項１又は２に記載の混繊糸。
０．１≦Ｌ１≦Ｌ２／１０
Ｌ２：１フィラメントの繊維断面周長（μｍ）
【請求項４】
導電性繊維のポリマー層（Ｂ）を構成する熱可塑性ポリアミドが、ジカルボン酸成分の６０モル％以上が芳香族ジカルボン酸であるジカルボン酸成分とジアミン成分の６０モル％以上が炭素数６〜１２の脂肪族アルキレンジアミンであるジアミン成分とから重合されてなる熱可塑性ポリアミドであることを特徴とする導電性複合繊維である請求項３記載の混繊糸。
【請求項５】
極細繊維が、ポリアミド極細繊維と無機微粒子を含有するポリエステル極細繊維であり、該無機微粒子の一次平均粒子径（μｍ）とポリエステル中の無機微粒子含有量（質量％）が下記式（１）〜（３）を満たし、ポリエステルの還元粘度（ηｓｐ／Ｃ）が０．６５〜０．９５であり、ポリアミドの還元粘度（ηｓｐ／Ｃ）が１．６〜２．２である請求項１〜４のいずれか１項に記載の混繊糸。
０．０１≦一次平均粒子径（μｍ）≦５．０                        （１）
０．０５≦無機微粒子含有量（質量％）≦１０．０                    （２）
０．０１≦Ｘ≦３．０                                            （３）
但し、Ｘ＝一次平均粒子径（μｍ）×無機微粒子含有量（質量％）
【発明の詳細な説明】
【０００１】
【発明の属する技術分野】
本発明は、除電性能に優れた繊維に関する。詳しくは、繊維中の導電性カーボンブラック含有量が少量であるにもかかわらず、ＯＡ機器用のブラシ、ワイピングクロス等として長期間に亘り優れた除電性能およびクリーニング性能を維持しながら耐久性が良好で、高品質の印刷画像を長期に亘り形成することのできる導電性繊維に関する。更に本発明は、実使用時の発塵性が抑えられ、優れた導電性能が長期に亘り保持され、消費性能、特に耐アイロン性及び染色堅牢度を十分に満足する衣料用に適した導電性繊維と極細繊維の混繊糸に関する。
【０００２】
【従来の技術】
分割型複合繊維等からなる極細繊維は、通常繊維に比べ、同一領域内では遙かに広い表面積を有するため、塵埃等がしやすいことから清掃用布帛として用いられている。しかしながら表面積が多いことは、静電気も発生しやすく付着した塵埃を除去することは困難であった。また、帯電防止剤等の後加工処理により静電気対策を施しても耐久性が無く、永続的に静電気を防止することは困難であった。
一方で極細繊維の静電気防止効果として導電性繊維を用いた布帛が提案されているが（特許文献１参照）、導電性繊維の物性・性能耐久性、耐剥離、衣料における洗濯堅牢度、染色斑、風合いには問題があった。
【０００３】
従来から除電性能に優れた導電性繊維については種々の提案がなされており、たとえば導電性を有さない繊維の表面に金属メッキを施して導電性を付与したものや導電性カーボンブラックを樹脂やゴム類に分散させ、これを繊維表面にコートすることによって導電性被覆層を形成せしめたもの等がある。しかし、これらは製造工程が複雑で技術的に困難な方法によって得られるものであったり、導電性繊維を実用に供するための準備段階、たとえば製織編のための精練工程での薬品処理や実使用における摩耗や繰返し洗濯といつた外的作用によって導電性が容易に低下し実用の域を脱してしまうという問題があつた。
【０００４】
他の導電性繊維として、スチール繊維のような金属繊維が除電性能に優れたものとして知られているが、金属繊維はコストが高く、しかも一般の有機素材とはなじみにくいため紡績性が不良となつたり、製織、染仕上工程でのトラブルの原因となったり、着用時の洗濯による断線、脱落が生じやすく、さらには通電性に基づく感覚、スパークの問題、布地の溶融トラブル等の原因となつていた。
【０００５】
さらにまた別のタイプの導電性繊維として、導電性カーボンブラックを均一に分散させたポリマーを繊維化する方法が提案されているが、導電性カーボンブラツクを多量に含有するために繊維の製造が難しく、収率も悪く、コスト高であり、かつ繊維物性が著しく低下し、特殊な工程を用いる以外に製品化が困難というのが現状である。
【０００６】
これらの問題を少しでも解消しようという目的で、芯鞘型複合繊維の芯成分ポリマーに導電性カーボンブラツクを含有させ、それを通常の繊維形成性ポリマーからなる鞘で包み込もうという方法が提案されている（特許文献２参照）。また、導電性カーボンブラックを含む芯成分のかなりの部分が鞘成分をつきぬけて繊維の表面に露出している導電性繊維もある（特許文献３参照）。
【０００７】
前者の場合、繊維物性を保つため芯成分を５０％以下にする必要があり、そのため非導電性の鞘成分が芯成分を厚く包囲し、芯成分中のカーボンブラック含有量を多くしないと充分な性能が発揮されない。その課題を解消しようとする発明も提案されている（特許文献４参照）が、カーボンブラックを含む芯成分が表面に露出している割合が大きいため、繊維は耐薬品性、耐久性に劣り、芯成分と鞘成分との剥離その他のトラブルを生じやすい。さらに、上記単一の芯鞘型導電性繊維の除電性能向上と成分層間の剥離防止を中心とした耐久性向上を目的とし、導電性カーボンブラックを含む導電性ポリマー層とそれと同じポリマーで導電性カーボンを含まない非導電性ポリマー層とを多層状に張合わせた繊維も提案されている（特許文献５）が、この場合も導電性カーボンブラックを含む層が繊維表面に露出しすぎているため耐薬品性、耐久性の向上は十分には認められない。
【０００８】
一方、有機導電性物質を含有する線状重合体を繊維形成性ポリマー内に筋状に分散せしめた導電性繊維が提案されており（特許文献６，７参照）、これらにおいては導電性成分が繊維表面ではなく繊維内部に入っているために剥離、表面摩耗、洗濯等の耐久性が向上するというものである。
【０００９】
しかしながら、この場合、有機導電性物質を含有する線状重合体は、それと全く相溶性のない繊維形成性ポリマー内において、長さ方向へ非連続状態で分散混合しており、繊維強度には全く寄与しないため繊維強度の低下は避けることができない。また、導電性ポリマーの分散状態によって導電性能が変化するため、製造条件、製品品質の管理が非常に難しくならざるを得ない。さらに、一般的に非相溶重合体を混合分散させた場合、分散成分は非分散ポリマーに完全に包み込まれるものではなく一部表面に露出するため、その部分から導電性重合体の一部が脱落する可能性もある。また、このような繊維を製造する場合の工程調子、たとえば紡糸吐出におけるバルーニングが異常に大きく、口金汚れや断糸が多く発生して生産性の非常に低いものとなってしまう。
【００１０】
このほか、繊維や繊維製品の製造工程において金属との摩耗が少なく、複合成分間の剥離や導電性成分が抜け落ちることのない導電性複合繊維として、導電性ポリマー層が繊維表面の一部に露出するタイプの複合繊維が提案されている（特許文献８，９，１０参照）。
【００１１】
しかしながら、従来提案されてきた導電性ポリマー層と非導電性ポリマー層との組み合わせでは、製造工程では問題なくても、導電性の繊維製品として長期間の実使用において評価したとき、やはり剥離による導電性の低下が生じるという問題があった。また、導電性繊維をユニフォームなどの衣料用途に使用する場合、導電性複合繊維のみで衣料を作成することよりも、他の繊維に少量の導電性複合繊維を混用して衣料とすることが多いが、このような混用生地を染色する場合、従来の導電性繊維は、仮に染色されても染色堅牢度が悪いために、他の繊維に色が移るという問題を起こし、衣料製品として満足できるものはなかった。
【００１２】
また、非衣料の場合のＯＡ機器の代表例としては、複写機、プリンター、ファクシミリ等が挙げられるが、近年、高性能化、高速化、小型化、複合化等の技術革新が著しい。これらのＯＡ機器では、転写工程の後に感光体上に残ったトナーを除去する工程が有り、クリーニングが不充分であると、感光体上に残留したトナーが感光特性を妨害し、結果として記録品質が低下する。感光体上に残留したトナーのクリーニング方法としては、接触型のブラシを用いる方法、ゴム製ブレードを用いる方法、捲取り式のウエブを使用する方法、弾性体ローラーを用いる方法等が知られている。それらの方法のうち、接触型のブラシを用いる方法の中に除電性能に優れた導電性繊維による立毛布帛を用いて製造したブラシを使用するものが有る。
【００１３】
導電性能の湿度依存性（環境）が少なく、放電開始電圧が低く高印加電圧下においても優れた除電性能を有し、実際に使用を続けた場合の除電性能の低下がほとんどなく、性能（画像の鮮明さ）が長期にわたり維持される優れた導電性複合繊維は従来存在していないというのが現状である。
このように、導電性繊維の導電性能の長期耐久性、複合成分の耐剥離性、消費性能まで考慮した技術は従来提案されていなかった。
【００１４】
【特許文献１】特開平８−１０９５３９号公報
【特許文献２】米国特許第３，８０３，４５３号明細書
【特許文献３】特公昭５３−４４５７９号公報
【特許文献４】特公昭５３−４４５７９号公報
【特許文献５】特開昭５２−１５２５１３号公報
【特許文献６】特開昭５３−１４７８６５号公報
【特許文献７】特開昭５４−３４４７０号公報
【特許文献８】特開昭５４−１３４１１７号公報
【特許文献９】特開昭６１−１３２６２４号公報
【特許文献１０】特開平９−２７９４１６号公報
【００１５】
本発明の目的は、実際にブラシ、布帛等の繊維製品として使用した場合においても、極細繊維の性能を十分に活かしながら、導電性能のバラツキが少なく、初期の良好な性能を保持することの可能な導電性繊維を含んだ混繊糸を提供することと耐久性が良好で、かつワイピング用途において優れた汚れ拭き取り性を示す混繊糸を提供することである。
【００１６】
【課題を解決するための手段】
すなわち、本発明は、導電性カーボンブラックを１５質量％〜５０質量％含有する熱可塑性ポリマーを含む単繊維繊度が１ｄｔｅｘ〜１５ｄｔｅｘである導電性繊維と単繊維繊度が０．０１ｄｔｅｘ〜１ｄｔｅｘである極細繊維とからなり、交絡数が１０ヶ／ｍ以上であることを特徴とする混繊糸である。
【００１７】
本発明の混繊糸は、ユニホームなどの衣料はもちろんのこと、ワイピングクロス、複写機、プリンター、ファクシミリ等のＯＡ機器に組み込まれる帯電ブラシ及び／又は除電ブラシ及び／又はクリーニングブラシ等に利用することができる。
【００１８】
【発明の実施の形態】
本発明の混繊糸を構成する導電性繊維について説明する。導電性ポリマーに含まれる導電性カーボンブラックは、該成分中に１５質量％〜５０質量％、好ましくは２０質量％〜４０質量％含有されることが重要である。導電性カーボンブラックの含量が１５質量％より少ない場合には目的とする導電性が得られず、充分な除電性能は発揮されない。一方、５０質量％を越える場合は、導電性のより一層の向上は認められず、導電性ポリマーの流動性が著しく低下して紡糸性が極端に悪化するばかりでなく、導電性ポリマーの連続性を得ることが困難になるため制電性能も不安定になるため好ましくない。
【００１９】
導電性カーボンブラックは完全に粒子状分散をしている場合、導電性が不良であって、ストラクチャーと呼ばれる連鎖構造をとるときに導電性が向上して導電性カーボンブラックと言われるものになる。したがって、導電性カーボンブラックによってポリマーを導電化するに当っては、このストラクチャーを破壊しないで導電性カーボンブラックを分散させることが肝要となる。
導電性カーボンブラック含有する複合体の電気伝導メカニズムは、カーボンブラック連鎖の接触によるものとトンネル効果によるものと考えられるが、前者の方が主と考えられる。したがって、カーボンブラックの連鎖は長いほうが、また高密度でポリマー中に存在するほうが接触確率が大となり高導電性となる。本発明者らの検討結果では、導電性カーボンブラック含量が１５質量％未満ではほとんど効果がなく、２０質量％になると急激に導電性が向上し、３０質量％を越えるとほぼ飽和する。
【００２０】
また、本発明で使用される導電性繊維は、上記のような導電性カーボンブラックの含有量を満たしていれば、単独ポリマーからなる繊維であっても、他の熱可塑性ポリマーとの組み合わせからなる複合繊維であってもよいが、繊維物性の点からは複合繊維として使用することが好ましい。
【００２１】
導電性ポリマー層（Ａ）とポリマー層（Ｂ）との複合比率については、ポリマー層（Ｂ）が９７質量％を超えて多くなり、すなわち導電性ポリマー層（Ａ）が３質量％未満になると繊維軸方向に均一に連続されず、安定した複合構造として紡糸することが困難となる。
一方、導電性ポリマー層（Ａ）が５０質量％を越えると、ポリマー層（Ｂ）が充分に繊維形成性を持っていたとしても、複合繊維の紡糸性及び延伸後の繊維物性が極端に低下し実用性は全く失われてしまう。
【００２２】
これは導電性カーボンブラックを含有することによって導電性ポリマー層（Ａ）の曳糸性が著しく低下し、曳糸性の低い成分が複合繊維の半分以上を占めることになるため導電性ポリマー層（Ａ）の欠点が繊維にそのまま現れてしまうためと考えられる。
かかる理由から、導電性ポリマー層（Ａ）とポリマー層（Ｂ）の複合質量比率はＡ：Ｂ＝３：９７〜５０：５０、好ましくは７：９３〜３５：６５の範囲である。
【００２３】
本発明において、導電性ポリマー層（Ａ）を構成する熱可塑性ポリマーとしては、熱可塑性ポリアミドを使用することが好ましい。熱可塑性ポリアミドとしては、具体的にはナイロン１２、ナイロン１１、ナイロン６、ナイロン６６、ナイロンエラストマー等を挙げることができる。
【００２４】
通常、ＯＡ機器の帯電ブラシとして長期間使用される過程で、過酷な曲げ、引張り、屈曲、摩耗等の繰返しが行われ、導電性ポリマーの性能低下が進み、除電性能が低下せざるを得なかった。通常、導電性ポリマーを構成する部分は一度クラック等の歪により連続性が失われると修復は困難であり、短期間で交換せざるを得ないのが現状である。
本発明者らは、各種ポリマーに導電性カーボンブラックを分散せしめて検討したところ、ポリアミドが適当な極性基を持つために導電性カーボンブラックと相溶性、接着性が良好で、高濃度に導電性カーボンブラックを配合しても流動性があまり低下せず、高い導電性と良好な流動性を兼ね備えたものとなること、さらに、導電性カーボンブラックとポリアミドは強固な接着をするためか機械的物性もきわめて良好であることを見出したのである。
【００２５】
これに対して、ポリエステル系ポリマーに導電性カーボンブラックを混練配合した場合は、理由は明確でないが、低配合比でもポリマーの粘度が急上昇して流動性を失い、所望の導電性を持ちかつ繊維化できるような導電性ポリマーになりにくく、ポリアミド系ポリマーには全く対抗できないのである。
【００２６】
また、ポリオレフイン系ポリマーは、ポリエステル系ポリマーに比べると導電性カーボンブラックの混練配合によって流動性をある程度有し、かつ導電性も良好な導電性ポリマーを得ることは容易である。しかし、ポリオレフイン系ポリマーは導電性カーボンブラックとの接着性が弱く、得られたポリマーの機械的物性はポリアミド系ポリマーの場合に比べるとかなりもろく、複合繊維化に当っては充分に注意をしないと導電性ポリマー層の切断といった問題が起こりやすい。
以上のことから、導電性カーボンブラックを含有せしめるポリマーとしては熱可塑性ポリアミドが最も好適である。
【００２７】
一方、ポリマー層（Ｂ）は繊維化の際の良好な工程性を維持することと、消費性能及び長期耐久性能を維持するために重要な役割を担っている。このポリマー層（Ｂ）を構成するポリマー成分としては、融点１７０℃以上の繊維形成性熱可塑性ポリマーであれば特に限定されるものではなく、具体的にはポリエステル、ポリアミド、ポリオレフィン等を挙げることができ、好ましくは熱可塑性ポリアミドであり、さらに好ましくは、ジカルボン酸成分とジアミン成分とからなり、ジカルボン酸成分の６０モル％以上が芳香族ジカルボン酸であること、およびジアミン成分の６０モル％以上が炭素数６〜１２の脂肪族アルキレンジアミンである熱可塑性ポリアミドを使用することが重要である。かかるポリアミドは、耐熱性、特に湿熱での耐熱性、曳糸性に優れ、得られる繊維の強度にも優れているのが大きな特徴である。
【００２８】
芳香族ジカルボン酸としては、耐熱性の点からテレフタル酸が好ましく、イソフタル酸、２，６−ナフタレンジカルボン酸、２，７−ナフタレンジカルボン酸、１，４−ナフタレンジカンルボン酸、１，４−フェニレンジオキシジ酢酸、１，３−フェニレンジオキシジ酢酸、ジフェン酸、ジ安息香酸、４，４’−オキシジ安息香酸、ジフェニルメタン−４，４’−ジカルボン酸、ジフェニルスルホン−４，４’−ジカルボン酸、４，４’−ビフェニルジカルボン酸等の芳香族ジカルボン酸を１種類、または２種類以上併用して使用することもできる。かかる芳香族ジカルボン酸の含有量はジカルボン酸成分の６０モル％以上であり、７５モル％以上であることが好ましい。
【００２９】
上記芳香族ジカルボン酸以外のジカルボン酸としてはマロン酸、ジメチルマロン酸、コハク酸、３，３−ジエチルコハク酸、グルタル酸、２，２−ジメチルグルタル酸、アジピン酸、２−メチルアジピン酸、トリメチルアジピン酸、ピメリン酸、アゼライン酸、セバシン酸、スベリン酸等の脂肪族ジカルボン酸；１，３−シクロペンタンジカルボン酸、１，４−シクロヘキサンジカルボン酸等の脂環式ジカルボン酸を挙げることができ、これらの酸は１種類のみならず２種類以上を用いることができる。
さらにトリメリット酸、トリメシン酸、ピロメリット酸等の多価カルボン酸を繊維化が容易な範囲内で含有させることもできる。
本発明においては、繊維物性、耐熱性等の点でジカルボン酸成分が１００％芳香族ジカルボン酸であることが好ましい。
【００３０】
また、ジアミン成分の６０モル％以上は炭素数が６〜１２の脂肪族アルキレンジアミンで構成されることが好ましく、かかる脂肪族アルキレンジアミンとしては、１，６−ヘキサンジアミン、１，８−オクタンジアミン、１，９−ノナンジアミン、１，１０−デカンジアミン、１，１１−ウンデカンジアミン、１，１２−ドデカンジアミン、２−メチル−１，５−ペンタンジアミン、３−メチル−１，５−ペンタンジアミン、２，２，４−トリメチル−１，６−ヘキサンジアミン、２，４，４−トリメチル−１，６−ヘキサンジアミン、２−メチル−１，８−オクタンジアミン、５−メチル−１，９−ノナンジアミン等の脂肪族ジアミンを挙げることができる。なかでも繊維物性、耐熱性の点で１，９−ノナンジアミン単独または１，９−ノナンジアミンと２−メチル−１，８−オクタンジアミンとの併用が好ましい。
この脂肪族アルキレンジアミンの含有量はジアミン成分の６０モル％以上であることが好ましく、より好ましくは７５モル％以上、とくに９０モル％以上であることが好ましい。
【００３１】
上述の脂肪族アルキレンジアミン以外のジアミンとしてはエチレンジアミン、プロピレンジアミン、１，４−ブタンジアミン等の脂肪族ジアミン；シクロヘキサンジアミン、メチルシクロヘキサンジアミン、イソホロンジアミン、ノルボルナンジメチルジアミン、トリシクロデカンジメチルジアミン等の脂環式ジアミン；ｐ−フェニレンジアミン、ｍ−フェニレンジアミン、キシリレンジアミン、４，４’−ジアミノジフェニルメタン、４，４’−ジアミノジフェニルスルホン、４，４’−ジアミノジフェニルエーテル等の芳香族ジアミン、あるいはこれらの混合物を挙げることができ、これらは１種類のみならず２種類以上を用いることができる。
【００３２】
脂肪族アルキレンジアミンとして１，９−ノナンジアミンと２−メチル−１，８−オクタンジアミンとを併用する場合は、ジアミン成分の６０〜１００モル％が１，９−ノナンジアミンと２−メチル−１，８−オクタンジアミンからなり、そのモル比は前者：後者＝３０：７０〜９９：１、特に、前者：後者＝４０：６０〜９５：５であることが好ましい。
【００３３】
また、本発明に用いられるポリアミドはその分子鎖における［ＣＯＮＨ／ＣＨ２］の比が１／２〜１／８、特に１／３〜１／５であることが好ましい。
【００３４】
上述のポリアミドの極限粘度（濃硫酸中３０℃で測定した値）は０．６〜２．０ｄｌ／ｇであることが好ましく、特に０．６〜１．８ｄｌ／ｇ、０．７〜１．６ｄｌ／ｇが好ましい。該極限粘度の範囲内のポリアミドは、繊維化する際の溶融粘度特性が良好であり、更に繊維物性、耐熱性が優れたものとなる。
【００３５】
さらに上述のポリアミドはその分子鎖の末端基の１０％以上が末端封止剤により封止されていることが好ましく、末端の４０％以上、さらには末端の７０％以上が封止されていることが好ましい。
【００３６】
上述のポリアミドの製造方法は特に制限されず、結晶性ポリアミドを製造する方法として公知の任意の方法を用いることができる。たとえば、酸クロライドとジアミンとを原料とする溶液重合法あるいは界面重合法、ジカルボン酸またはジカルボン酸のアルキルエステルとジアミンとを原料とする溶融重合法、固相重合法等の方法により製造できる。
【００３７】
上述のポリアミドは本発明の導電性ポリマー層（Ａ）との接着性も良好であり、界面剥離も生じ難く耐熱性、繊維物性の点から好適である。
【００３８】
次に、本発明で使用される導電性繊維の電気抵抗値Ｒ（Ω／ｃｍ・ｆ）は、用途によって適宜設定可能であるが、複写機やプリンターなどのＯＡ機器に組み込まれる帯電ブラシ等を目標とする場合、１００Ｖ印加時の電気抵抗値Ｒ（Ω／ｃｍ・ｆ）が下記式を満足することが好ましい。
ｌｏｇＲ＝７．０〜１０．９
より好ましい電気抵抗値Ｒ（Ω／ｃｍ・ｆ）としては、
ｌｏｇＲ＝７．５〜１０．５
である。
【００３９】
かかる電気抵抗特性を実現するために、本発明においては、吸油量を異にする２種の導電性カーボンブラックを併用することが好ましく、例えば、１３０〜３５０ｃｃ／１００ｇの吸油量を有する導電性カーボンブラックと１５〜１３０ｃｃ／１００ｇの吸油量を有する導電性カーボンブラックとを併用することが好ましい。そして、前者をαタイプ、後者をβタイプと称するとαタイプとβタイプの吸油量比はα／β＝１．２〜２５であることが好ましい。なお、本発明において、吸油量は以下の方法によって求められる。
＜吸油量＞
アマニ油を用い、各々のカーボン量１００ｇにおける飽和量（ｃｃ）を測定した（ｃｃ／１００ｇ）。
【００４０】
かかる導電性カーボンブラックの組合せとして、本発明においては、固有電気抵抗値で示せば１０−３〜１０２Ω・ｃｍの抵抗値を有するカーボンブラックと、１００〜１０６Ω・ｃｍの抵抗値を有するカーボンブラックとを併用することが好ましい。
さらに、両者の導電性カーボンブラックの混合比率としては、αタイプ：βタイプ＝１０：１〜１：１０であることが良好な導電性性能を得る点から好ましい。
【００４１】
本発明の導電性複合繊維の製造方法は特に限定されず、例えば、例えば、多芯芯鞘型複合繊維を製造するために使用される溶融紡糸装置を用い、複合紡糸を行い、その後延伸する方式で製造してもよいし、高速紡糸を行い延伸工程を省略する方式で製造してもよい。ただし、導電性ポリマー層（Ａ）が所望の状態で繊維表面に露出するようにするためには、紡糸装置内での分配板における導電性ポリマー（Ａ）用の導入孔とポリマー（Ｂ）用の導入孔の位置関係を調節したり、両ポリマーの複合比率を調整することが好ましい。
【００４２】
本発明で使用される導電性繊維の単繊維繊度は、用途に応じて１ｄｔｅｘ〜１５ｄｔｅｘ程度のものとすることができる。１ｄｔｅｘ未満では紡糸工程性が不安定であるため好ましくない。１５ｄｔｅｘより大きい場合は、風合いが不良となることと除電性能も劣るため好ましくない。
【００４３】
また、本発明の複合繊維の断面形態は、前述のような条件を満たすものであれば特に限定されないが、例えば、図１〜図１０に見られるような断面形態を例示することができる。
【００４４】
このような本発明の導電性複合繊維は、繊維物性、実使用における耐久性に優れた除電性能を有するものであり、ユニフォームなどの衣料はもちろんのこと、ワイピングクロス、複写機やプリンターなどのＯＡ機器に組み込まれる帯電ブラシ、除電ブラシ、クリーニングブラシとして好適に使用することができる。
【００４５】
次に極細繊維について説明する。本発明で使用される極細繊維は単繊維繊度が０．０１ｄｔｅｘ〜１ｄｔｅｘであれば特に制限されないが、かかる細繊度の繊維を原料繊維として導電性繊維と共に混繊工程ヘ供する場合、極細繊維の解舒性不良や断糸、混繊糸品質の低下などの不都合が生じやすいので、原料繊維として分割型複合繊維を用い、かかる不都合を回避しながら混繊時の外力によって複合繊維を分割せしめ所望の極細繊維を形成させることが好ましい。そのような一例としては、ポリアミド成分と無機微粒子を含有するポリエステル成分とからなり、一方の成分を他方の成分が完全に包囲することなく、両成分が接合された横断面を有する分割型複合繊維を原料繊維として用いることが好ましい。極細繊維の単繊維繊度が１ｄｔｅｘより大きい場合は、ワイピング用途において優れた拭き取り性能が得られない。一方、０．０１ｄｔｅｘ未満の場合は繊維自身が損傷を受け易く、フィブリル化などの問題があるため好ましくない。
【００４６】
また極細繊維として該無機微粒子の一次平均粒子径（μｍ）とポリエステル中の無機微粒子含有量（質量％）が下式（１）〜（３）を満たし、ポリエステルの還元粘度（ηｓｐ／Ｃ）が０．６５〜０．９５であり、ポリアミドの還元粘度（ηｓｐ／Ｃ）が  １．６〜  ２．２である分割型複合繊維が好ましい。
０．０１≦一次平均粒子径（μｍ）≦５．０                （１）
０．０５≦無機微粒子含有量（質量％）≦１０．０          （２）
０．０１≦Ｘ≦３．０                                    （３）
但し、Ｘ＝一次平均粒子径（μｍ）×無機微粒子含有量（質量％）
【００４７】
無機微粒子の種類は、繊維を形成するポリエステルに対して劣化作用などをもたず、それ自体で安定性に優れる無機微粒子であればいずれも使用できる。無機微粒子の代表例としては、シリカ、アルミナ、炭酸カルシウム、酸化チタン、硫酸バリウムなどを挙げることができ、これらの無機微粒子は単独で使用しても、または２種以上を併用してもよい。２種以上を併用して用いる場合は、それぞれの無機微粒子の粒子径（ａ１，ａ２，…ａｎ）と含有量（ｂ１，ｂ２，…ｂｎ）の積の和が上記範囲を満たす必要がある。つまり、Ｘ＝ａ１×ｂ１＋ａ２×ｂ２＋…ａｎ×ｂｎのＸが上記範囲を満たす事である。
【００４８】
また、無機微粒子の一次平均粒子径は０．０１〜５．０μｍであることが好ましく、０．０３〜３．０μｍであることがより好ましい。無機微粒子の一次平均粒子径が０．０１μｍ未満であると、延伸を行うための加熱帯域の温度や糸条の走行速度、走行糸条にかかる張力などに僅かな変動が生じても、複合繊維にループ、毛羽、繊度斑などが発生しやすくなる。一方、無機微粒子の一次平均粒子径が３．０μｍを超えると繊維の延伸性が低下して製糸性が不良になり、複合繊維の製造時に断糸などが発生し易くなる。ここで、無機微粒子の一次平均粒子径は、遠心沈降法を用いて測定したときの値をいう。
【００４９】
さらに、無機微粒子の含有量は、ポリエステルの質量に基づいて、０．０５質量％〜１０．０質量％であることが好ましい。０．３質量％〜５．０質量％であることがより好ましい。無機微粒子の含有量がポリエステルの質量に基づいて、０．１質量％未満であると延伸を行うための加熱帯域の温度や糸条の走行速度、走行糸条にかかる張力などに僅かな変動を生じても、得られる複合繊維にループや毛羽、繊度斑などが発生するようになり、一方、無機微粒子の含有量が１０．０質量％を超えると、繊維の延伸工程で無機微粒子が走行糸条と空気との間の抵抗を過度なものにして、毛羽の発生、断糸の発生などにつながり工程が不安定になる。
さらに、本発明においては無機微粒子の一次平均粒子径と含有量との積Ｘが特定の範囲内に納まることが望ましく、該積Ｘが０．０１未満では、複合繊維にループや毛羽、繊度斑などが発生し工程性不良で好ましくないばかりでなく、得られた繊維中に未延伸部が多発し衣料用途には使用困難であるばかりか、分割性が悪くなる。
【００５０】
極細繊維を構成するポリエステル成分は、溶融紡糸可能なポリエステルであれば特に制限されないが、ポリエチレンテレフタレート、ポリブチレンテレフタレート、或いはエチレンテレフタレート単位および／またはブチレンテレフタレート単位を主たる繰り返し構成単位とし、これに少量の他の共重合単位を含有させたコポリエステルが好ましく、特にポリエチレンテレフタレートであるのがより好ましい。
【００５１】
ポリエステルとして、エチレンテレフタレート単位および／またはブチレンテレフタレート単位を主たる繰り返し単位とするコポリエステルを用いる場合、コポリエステル中における共重合単位の割合は１０モル％以下であることが好ましく、その際の他の共重合単位の例としては、例えば、イソフタル酸、フタル酸、２，６−ナフタリンジカルボン酸、５−アルカリ金属スルホイソフタル酸などの芳香族ジカルボン酸：シュウ酸、アジピン酸、アゼライン酸、セバシン酸などの脂肪族ジカルボン酸；トリメリット酸、ピロメリット酸などの多官能性カルボン酸：またはそれらのエステル形成性成分に由来するカルボン酸単位：ジエチレングリコール、プロピレングリコール、ブタンジオールまたはエチレングリコール、ポリエチレングリコール、グリセリン、ペンタエリスリトールなどから誘導される単位を挙げることができる。そして、コポリエステルは前記した共重合単位の１種または２種以上を含んでいてもよい。
【００５２】
ポリマー中への無機微粒子の添加方法は特に制限されず、ポリマーを溶融紡出する直前までの任意の段階でポリマー中に無機微粒子が均一に混合されているようにして添加、混合すればよい。例えば、無機微粒子はポリマーの重合時の任意の時点に添加しても、重合の完了したポリマー中にペレットの製造時などに後から添加しても、またはポリマーを紡糸口金から紡出させる前の段階でポリマー中に無機微粒子を均一に溶融混合するようにしてもよい。
【００５３】
本発明で使用される極細繊維を形成するポリマー中には、上記した無機微粒子の他に、必要に応じて、蛍光増白剤、安定剤、酸化防止剤、紫外線吸収剤、加水分解防止剤、帯電防止剤、難燃剤、着色剤およびその他の添加剤の１種または２種以上を含有してもよい。
【００５４】
本発明で使用される極細繊維の原料繊維としてポリエステルとポリアミドとの分割型複合繊維を用いる場合、ポリエステルは特定の範囲の還元粘度を有することが好ましい。粘度測定は、ウベローデ型粘度計を用いて、ｏ−クロルフェノール溶液中、濃度１ｇ／１００ｃｃ、３０℃で測定し、その時の還元粘度（ηｓｐ／Ｃ）が０．６５〜０．９５ｄｌ／ｇが、紡糸性や得られる複合繊維の分割性の点から好ましい。還元粘度が０．６５より低いと繊維化工程中での毛羽、断糸が発生し工程性不良となるので好ましくない。また、０．９５より高くなると、同様に繊維化工程性が不良のため好ましくない。
【００５５】
前記した分割型複合繊維の複合を構成するもう一方の複合成分のポリアミド成分としては、例えば、ナイロン４、ナイロン６、ナイロン７、ナイロン１１、ナイロン１２、ナイロン６６、ナイロン６，１０、ポリメタキシレンジアジパミド、ポリパラキシレンデカンアミド、ポリビスシクロヘキシルメタンデカンアミド及びそれらを成分とするコポリアミド等が挙げられる。好ましくは、ナイロン６及びナイロン６を主成分とするポリアミドが好適である。
【００５６】
ポリアミドの還元粘度が一定の範囲を満たすことが好ましく、ウベローデ型粘度計を用い、Ｏ−クロルフェノール溶液中、濃度１ｇ／１００ｃｃ、３０℃で測定したときの還元粘度ηｓｐ／Ｃが１．６〜２．２の範囲に入ることが重要である。かかる還元粘度が１．６未満や２．２を越えると繊維化工程中での毛羽、断糸が発生し、工程性不良になるのみならず、複合繊維の分割性が低下する。前述したように、ポリエステルの好適な粘度範囲とポリアミドの好適な粘度範囲の組合わせにより、高速紡糸性が良く、かつ得られた複合繊維の複合二成分界面の分子構造上の歪差が最大となり、後加工工程での良好な分割性が発現すると考えられる。
【００５７】
更にポリエステル中に特定の一次平均粒子径と特定の含有量の無機微粒子が存在することにより、化学的及び物理的処理を施した時の易分割性に好適な相乗効果を及ぼしている。
【００５８】
分割型複合繊維としては、ポリアミド成分及び（該ポリアミド成分と親和性の低い）ポリエステル成分が、単一フィラメントの横断面において一方の成分が他方の成分を完全に包囲しない複合形態で、単一フィラメントの長手方向に沿って接合されているものをいい、具体的には図１１に示される如きサイドバイサイド型の複合繊維、図１２の如きサイドバイサイド繰返し型の複合繊維、図１３〜図１６の如く放射型の形状を有する成分と該放射部を補完する形状を有する他の成分からなる複合繊維、図１７の如く放射型の形状を有する成分と該放射部を補完し且つ中心方向に向いたＶ字型の凹部のある形状を有する他の成分と該凹部を補完するＶ字型の形状を有する該放射型形状を有する成分と同じ成分からなる複合繊維及び図１８の如く中空部分のあるサイドバイサイド繰返し型複合繊維等を挙げることができる。
【００５９】
該複合繊維を構成するポリエステル成分とポリアミド成分とが、アルカリ水溶液による処理、ポリアミド膨潤剤による処理等の化学的処理及び／又は仮撚加工等の物理的な処理を施すことにより容易に分割することである。
【００６０】
分割繊維において、「分割している」とは、例えば、複合繊維が図１２の如き横断面を有する場合、各成分の接合部が分割され、例えばポリアミド成分の５本のセグメント糸とポリエステル成分の６本のセグメント糸からなる１１本の細繊維となっている状態をいい、また例えば該複合繊維が図１５の如き横断面を有する場合も、同様に分割され、十字形の横断面を有するポリアミド成分の１本のセグメント糸と扇形の横断面を有するポリエステル成分の４本のセグメント糸からなる５本の細繊維となっている状態をいうのである。更に複合繊維が他の如何なる横断面形状を有する場合であっても、その分割している状態は、以上の記載より容易に推察できるであろう。
【００６１】
分割処理後における本発明の複合繊維の分割度は８０％以上であることが好ましい。ここで、分割度とは、次の方法によって測定された値をいう。即ち、測定すべき区域にある複合繊維（分割化して繊維束の状態となっているもの、一部分割化していないものを含む）について任意の１００本の断面を観察し、実際に分割されて存在する分割後細繊維（Ｎ）を計数する。この場合全く分割化していない複合繊維は１本、また一部分割化しているものは半分割化複合繊維とそれから分割されて存在する分割細繊維本数との合計本数とする。次に該１００本の複合繊維が完全に分割化したと想定した場合に得られる分割後細繊維（Ｎｐ）を算出し、Ｎ／Ｎｐ×１００の値を分割度とする。尚、上記分割度は、分割処理条件として、本発明の複合繊維をアルカリ水溶液（濃度４ｇ／リットル）中で、９８℃で５〜２０分間、浸漬撹拌処理し、乾燥させたものについて求める。
【００６２】
次ぎに、本発明の極細繊維の製造方法について説明する。前述の如く本発明の極細繊維は単繊維繊度が１ｄｔｅｘ以下のものが得られる製造方法であれば特に制限されないが、分割型複合繊維を分割処理して極細繊維を形成させることが望ましい。かかる分割型複合繊維の製造方法の一例を上げれば、まず、ポリエステルとポリアミドをそれぞれ個別の押出機で溶融押出し、各々紡糸ヘッドへ導入し、目的とする個々の複合形状を形成させる紡糸口金を経由して溶融紡出する。この場合の溶融紡出温度、溶融紡出速度などは特に制限されず、ポリエステル繊維を製造するのに通常用いられているのと同様の条件下で行うことができるが、複合２成分のポリマーの融点がポリエステルが高い場合、一般に溶融紡出温度を（ポリエステルの融点＋２０℃）〜（ポリエステルの融点＋４０℃）の範囲の温度（例えば用いるポリエステルがポリエチレンテレフタレートの場合は一般に約２８０〜３００℃）にし、かつ溶融紡出速度（溶融紡出量）を約２０〜５０ｇ／紡糸孔１ｍｍ２・分程度とすると、品質の良好な複合繊維を良好な紡糸工程性で得ることができるので好ましい。
また、紡糸口金における紡糸孔の大きさや数、紡糸孔の形状なども特に制限されず、目的とする複合繊維の単繊維繊度、総合デニール数、断面形状などに応じて調節することができる。一般に、紡糸孔（単孔）の大きさを約０．０１８〜０．０７ｍｍ２程度にしておくのが望ましい。紡糸口金の孔周囲にノズル汚れが堆積して糸切れが発生する場合は、ノズル孔出口がテーパー状に広がった形状にしたり、口金下雰囲気をスチームシールして酸素を遮断する手法が好ましい。
【００６３】
そして、上記によって溶融紡出した複合繊維を、一旦複合２成分ポリマーのうちガラス転移温度の低い方のポリマーのガラス転移温度以下の温度、好ましくはガラス転移温度よりも１０℃以上低い温度に冷却する。この場合の冷却方法や冷却装置としては、紡出した複合繊維をそのガラス転移温度以下に冷却できる方法や装置であればいずれでもよく特に制限されないが、紡糸口金の下に冷却風吹き付け筒などの冷却風吹き付け装置を設けておいて、紡出されてきた複合繊維に冷却風を吹き付けてガラス転移温度以下に冷却するようにするのが好ましい。その際に冷却風の温度や湿度、冷却風の吹き付け速度、紡出繊維に対する冷却風の吹き付け角度などの冷却条件も特に制限されず、口金から紡出されてきた複合繊維を繊維の揺れなどを生じないようにしながら速やかに且つ均一にガラス転移温度以下にまで冷却できる条件であればいずれでもよい。そのうちでも、冷却風の温度を約２０〜３０℃、冷却風の湿度を２０〜６０％、冷却風の吹き付け速度を０．４〜１．０ｍ／秒程度として、紡出繊維に対する冷却風の吹き付け方向を紡出方向に対して垂直にして紡出した複合繊維の冷却を行うのが、高品質の複合繊維を円滑に得ることができるので好ましい。また、冷却風吹き付け筒を用いて前記の条件下で冷却を行う場合は、紡糸口金の直下にやや間隔をあけてまたは間隔をあけないで、長さが約８０〜１６０ｃｍ程度の冷却風吹き付け筒を配置するのが好ましい。
【００６４】
次に、ガラス転移温度以下にまで冷却した複合繊維を引き続いてそのまま直接加熱帯域に導入して延伸する。加熱帯域の温度はポリエステルの種類などに応じて異なり得るが、一般にポリエステル及びポリアミドのガラス転移温度よりも４０℃以上高い温度としておくと、得られる複合繊維の物性を実用上満足のゆくものとすることができるので好ましく、例えばポリエチレンテレフタレートとナイロン６の複合繊維の場合は加熱帯域の温度を約１００℃以上とするのが好ましい。加熱帯域の上限温度は、加熱帯域内で繊維間の融着や糸切れ、単糸切れなどが生じないような温度であればよい。加熱帯域の種類や構造は、加熱帯域内を走行する複合繊維を加熱帯域内の加熱手段などに接触せずに加熱することができ、しかも加熱帯域内を走行する糸条とそれを包囲する空気との間に抵抗を生じさせて糸条張力を増大させて、繊維に延伸を生じさせることができる構造であればいずれでもよい。そのうちでも、加熱帯域としては、筒状の加熱帯域が好ましく用いられ、特に管壁自体がヒーターとなっている内径が約２０〜５０ｍｍ程度のチューブヒーターなどが好ましい。加熱帯域の紡糸口金からの設置位置、加熱帯域の長さなどは、複合繊維の種類、複合２成分ポリマーの紡出量、複合繊維の冷却温度、複合繊維の走行速度、加熱帯域の温度、加熱帯域の内径などに応じて調節できるが、一般に紡糸口金直下から加熱帯域の入口までの距離を０．５〜３．０ｍ程度とし、そして加熱帯域の長さを１．０〜２．０ｍ程度としておくと、加熱帯域内で複合繊維を加熱して均一に円滑に延伸することができるので望ましい。
【００６５】
そして、加熱帯域で延伸された複合繊維に対して、必要に応じて油剤を付与してから、高速で引き取る。上記した一連の工程からなる延伸した複合繊維の製造工程を、複合繊維の引取速度を３５００ｍ／分以上にして行うことが好ましく、引取速度が４０００ｍ／分以上であることがより好ましい。複合繊維の引取速度が３５００ｍ／分未満であると、加熱帯域において繊維の延伸が十分に行われなくなり、得られる複合繊維の機械的物性が低下し、しかも上記した一連の工程からなる本発明の方法が円滑に行われず、特に加熱帯域における糸条の張力変動、過加熱などが生じて、均一な延伸が行われにくくなる。また、本発明の方法を行うに当たっては、複合繊維の｛引取速度（ｍ／分）｝÷｛複合繊維の紡出量（２５ｇ／紡出孔１ｍｍ２・分）｝の値が約１４０〜２００の範囲になるようにするのが好ましい。
本発明においては、上記製法で得られるような分割型複合繊維を用い、混繊工程において物理的に分割され、極細繊維が形成される。
【００６６】
本発明の混繊糸の製造方法については、芯に極細繊維（分割型複合繊維）、側に導電性繊維となるよう別々の供給ローラーに送り込み両者を合糸する方法である。導電性繊維の供給ローラー速度をもう一方のローラー供給速度より同速以上に設定する。
さらに、導電性繊維と極細繊維が分離しないよう一体化する必要がある。そのために加撚、巻き付け等の方法があるが、エアー交絡法により一体化することが導電性繊維に張力がかかる上で好ましく、２．０ｋｇ／ｃｍ２以上の空気絡合ノズルを用いて交絡混繊し、その際の交絡数は１０ヶ／ｍ以上であり、より好ましくは１５ヶ／ｍ以上である。交絡数が１０ヶ未満では静電気の抑制効果が低下し、導電性繊維の物理的な破損の影響を受けやすいため好ましくない。
【００６７】
また、本発明においては、好ましくは少なくとも２種以上の吸油量の異なる導電性カーボンブラックを含有し、かつ１００Ｖ印加時の電気抵抗値Ｒ（Ω／ｃｍ・ｆ）が下記式を満足する上記の導電性繊維であって、さらに好ましくは吸油量比が１．２〜２５である２種の導電性カーボンブラックが含有されてなる上記の導電性繊維と偏平状でかつ２０度以上１２０度以下の角度を少なくとも２つ有する断面からなり、比表面積が４０００ｃｍ２／ｇ以上である極細繊維とからなる混繊糸とすることにより、複写機用の各種ブラシに使用された場合、長期間に亘り鮮明で均一な印刷画像が維持されるので好ましい。
【００６８】
ｌｏｇＲ＝７．０〜１０．９
より好ましい電気抵抗値Ｒ（Ω／ｃｍ・ｆ）としては、
ｌｏｇＲ＝７．５〜１０．５
である。
【００６９】
本発明の混繊糸は、繊維物性・実使用における耐久性に優れた除電性能を有するものであり、複写機やプリンターなどのＯＡ機器に組み込まれる帯電ブラシや除電ブラシとして好適に使用することができる。また、染色堅牢度が優れているというメリットを生かし、静電気を嫌う環境における作業服、ユニフォーム等の衣料分野、ワイピングクロスにも使用することができる。
【００７０】
【実施例】
以下に実施例によって本発明を詳述するが、これによって本発明は何ら限定されるものではない。なお、導電性繊維の電気抵抗値の測定、帯電電荷量の測定、布帛物の染色堅牢度、拭き取り性能、帯電ブラシにしたときの画像評価等は以下に示す方法で行なった。
【００７１】
＜電気抵抗値Ｒ＞
電圧電流計法により、平行クリップ電極にセットされた導電性繊維（単繊維）試料に、直流電圧２５〜５００Ｖを印可し、その電圧とその時の試料に流れる電流値からオームの法則により求めた。また、本発明で規定される電気抵抗値は１００Ｖ印可時で求めたものである。
【００７２】
＜帯電電荷量＞
ＪＩＳ  Ｌ−１０９４に準じて簡易型ファラデーゲージを用いて、２０℃、４０％ＲＨの雰囲気中でアクリル繊維布を摩擦布として用い帯電電荷量を測定した。
【００７３】
＜洗濯に対する染色堅牢度＞
実施例１に示す染色条件にしたがって染色処理された試料を１００×４０ｍｍに切り出し、該試料片の表面に、５０×４０ｍｍのナイロン添付布を２枚隣り合わせにならべて縫いつけ、該試験片についてＪＩＳ  Ｌ−０８４４：１９９７  Ａ−２法に準じて洗濯を行ない、判定については下記に基づいて行なった。
（１）液汚染
洗濯試験後の残液を２×４×１ｃｍの磁性ビーカーに入れ、ＪＩＳ  Ｌ−０８０１の９．により判定を行なった。
（２）添付布の汚染
ナイロン添付布の汚染について、ＪＩＳ  Ｌ−０８０１の９．により判定を行なった。
【００７４】
＜画像評価方法＞
ブラシ帯電法において、ブラシ回転方向を感光体と反方向とし、直流のバイアス電圧をかけて帯電画像出しテストを行ない、初期及び１万枚コピー後の画像評価を以下に示す基準で行なった。
（１）初期性能評価
○：鮮明均一な画像が得られる。
△：やや異常放電跡が認められる。
×：画像が不鮮明であり、スジ斑が目立つ。
（２）繰り返し（１万枚）画像評価
○：初期と同様な鮮明均一な画像が得られる。
△：やや異常放電跡が認められる。
×：画像が不鮮明であり、スジ斑が目立つ。
【００７５】
＜拭き取り性評価方法＞
１）拭き取り性能評価
汚染物質を付着させたスライドグラスを摩擦試験機（ＪＩＳ  Ｌ  ０８２３に準拠した試験機）の平面型試験台に仮接着し、試験布を装着した摩擦子により拭き取りを実施した。拭き取り荷重は２００ｇ、拭き取り幅は２０ｍｍ、拭き取り応力は１００ｇ／ｍｍの条件で拭き取りを数回行い、拭き取り前後の透過光率を測定し、下記により算出した。
拭き取り率（％）＝［（Ｗｎ−Ｗ０）／（Ｗｂ−Ｗ０）］×１００
Ｗｂ：スライドグラスの３８０ｎｍまたは５８０ｎｍにおける透過率
Ｗｎ：拭き取り後の透過率
Ｗ０  ：拭き取り前の透過率
【００７６】
［汚染物質］
ａ．ニコチンに対する清掃力
燻蒸箱中にスライドグラス（２０枚）を水平に設置し、タバコ（ピース）約２０本にて燻蒸し、ニコチンを主体として汚染物質を付着させた。可視光線透過率は２０％以下になるように調整した。
ｂ．潤滑油に対する清掃力
スライドグラスに枠を設置し、市販の潤滑油を３０ｃｍの距離から３秒間スプレ−して試料とした。
ｃ．糊に対する清掃力
スライドグラスにコーンスターチ１０ｇ／ｌよりなる糊（０．５ｇ／ｃｍ２）を塗布した。
【００７７】
参考例１（熱可塑性ポリアミドの製造）
表１に示す量のテレフタル酸、１，９−ノナンジアミン、２−メチル−１，８−オクタンジアミン、安息香酸、次亜リン酸ナトリウム−水和物（原料に対して０．１質量％）および蒸留水２．２リットルを、内容積２０リットルのオートクレーブに添加し、窒素置換を行った。ついで１００℃で３０分間攪拌し、２時間かけて内温を２１０℃に昇温した。この時、オートクレーブは２２ｋｇ／ｃｍ２（２．１６×１０６Ｐａ）まで昇圧した。そのまま１時間反応を続けた後、２３０℃に昇温し、その後２時間、２３０℃に保ち、水蒸気を徐々に抜いて圧力を２２ｋｇ／ｃｍ２（２．１６×１０６Ｐａ）に保持しながら反応を続けた。次に、３０分かけて圧力を１０ｋｇ／ｃｍ２（９．８１×１０５Ｐａ）まで下げ、さらに１時間反応を続けてプレポリマーを得た。このプレポリマーを１００℃、減圧下で１２時間乾燥し、２ｍｍ以下の大きさまで粉砕した。
粉砕物を２３０℃、０．１ｍｍＨｇ（１３．３Ｐａ）下にて１０時間固相重合することによりポリアミドを得た。得られたポリアミドの極限粘度及びＣＯＮＨ／ＣＨ２を表１に示す。
【表１】
2004238768.tif 000002
【００７８】
実施例１
導電性カーボンブラック（吸油量；１１５ｃｃ／１００ｇ）を３５質量％含有したナイロン６を導電性ポリマー成分（Ａ）として用い、ポリマー成分（Ｂ）として表１の参考例１に示す熱可塑性ポリアミド（ＰＡ９ＭＴ）を用い、Ａ：Ｂの複合比率１３／８７質量％、図３に示すような４芯芯鞘露出型断面で複合紡糸し、その後延伸を実施し、２５デニール／４ｆ（２７．８ｄｔｅｘ／４ｆ）の導電性複合繊維（Ｌ２：１フィラメントの繊維断面周長＝８８μｍ）を得た。繊維化工程性は良好で問題なかった。得られた導電性複合繊維において導電性ポリマー層（Ａ）は繊維軸方向に均一に連続されていた。また、該導電性ポリマー層（Ａ）の繊維表面での露出部数は４であり、かつそれぞれ導電性ポリマー層の繊維断面周長方向の露出距離Ｌ１（μｍ）は周長方向でいずれも０．６μｍであり、０．１≦Ｌ１（μｍ）≦Ｌ２／１０の条件を満たしていた。さらに１００Ｖ印加時の電気抵抗値は２×１０８Ω／ｃｍ・ｆ（すなわち、ｌｏｇＲ＝８．３）で非常に安定しており、低印加電圧下においても優れた導電性能を有するものであった。
得られた導電性繊維と混繊するための分割型複合繊維は、一次平均粒子径０．０４μｍのシリカ１．０質量％含有する還元粘度０．８５（オルソクロロフェノール中濃度１ｇ／ｄｌ，３０℃）のポリエチレンテレフタレート（以下ＰＥＴと略称する）と、還元粘度１．８０（オルソクロロフェノール中濃度１ｇ／ｄｌ，３０℃）のナイロン６を用い、それぞれを個別に溶融押出し、その後それぞれのポリマー部を図２で示されるようなＰＥＴが６層、ナイロン６が５層となる多層型複合形状を形成させる紡糸ヘッドへ供給し、計量部分の径が０．２５ｍｍφ、ランド長０．５ｍｍでしかもノズル孔出口がラッパ状に広がり出口径が０．５ｍｍφになっている２４ホール丸孔ノズルから、紡糸温度２８５℃で溶融紡出した（表２参照）。
【００７９】
紡糸口金直下に長さ１．０ｍの横吹き付け型の冷却風吹き付け装置を設置しておき、口金から紡出した複合繊維を直ちにその冷却風吹き付け装置に導入して、温度２５℃、湿度６５ＲＨ％に調整した冷却空気を０．５ｍ／秒の速度で紡出繊維に吹き付けて、繊維を５０℃以下（冷却風吹き付け装置の出口での繊維の温度＝４０℃）にまで冷却した。
【００８０】
上記で５０℃以下に冷却した複合繊維を、紡糸口金直下から１．６ｍの位置に設置した長さ１．０ｍ、内径３０ｍｍのチューブヒーター（内壁温度１８０℃）に導入してチューブヒーター内で延伸した後、チューブヒーターから出てきた繊維にガイドオイリング方式で油剤を付与し、引き続いて１対（２個）の引き取りローラを介して４３００ｍ／分の引取速度で巻取って、延伸した７５デニール２４フィラメント（８２．５ｄｔｅｘ／２４ｆ）の複合繊維を製造した（表３参照）。得られた導電性繊維（２５質量％）と分割型極細繊維（７５質量％）の割合でエアー絡合、仮撚数３３９０Ｔ／Ｍ、温度１７０℃で仮撚を施し、分割処理を行った。得られたポリエステルおよびポリアミドからなる捲縮加工糸を用いて筒編地を作成し、リラックス、水洗、乾燥、プレセット、アルカリ減量、水洗処理を施して乾燥し、各性能を評価した。結果を表１に示す。ニコチン、潤滑油、糊に対する清掃力もあるものが得られた。更に繊維の断面観察をしたところ、分割度９５％と良好な分割性を示していた。
続いて下記に示す条件でポリエステルを染色処理した。
【００８１】
2004238768.tif 000003
還元洗浄後に冷水洗を行なった。
【００８２】
織物の帯電電荷量は、３．５μクーロン／ｍ２であった。２年間実着用し、その間約２５０回繰り返し洗濯を行なった後の帯電電荷量は４．８μクーロン／ｍ２であり、優れた除電性能、つまり、労働省産業安全研究所発行の静電気安全指針の基準値（以下、単に基準値と略記する）７μクーロン／ｍ２以下をクリアーしており、耐久性も非常に優れたものであり、ニコチン、潤滑油、糊に対する清掃力も優れたものであった。
【００８３】
【表２】
2004238768.tif 000004
【表３】
2004238768.tif 000005
【表４】
2004238768.tif 000006
【００８４】
実施例２〜４
実施例１と同様の導電性繊維を用い、実施例２は極細繊維の断面形状を図１６の形状とし、実施例３は断面形状を図１８の形状とし、実施例４はＰＥＴとナイロン６の複合比率を３／１としたこと以外は実施例１と同様に実施した。いずれも繊維化工程性、分割性良好であり、布帛の初期帯電電荷量、２５０回洗濯後の帯電電荷量のいずれも基準値をクリヤーし実耐久性に優れたものであり、ニコチン、潤滑油、糊に対する清掃力も優れたものであった。
【００８５】
実施例５〜６
実施例１と同様の導電性繊維を用い、実施例５は実施例１で用いたシリカの代わりに一次平均粒子径０．４μｍの酸化チタンを用い、ＰＥＴ中の酸化チタン含有量を０．５質量％とし、実施例６はシリカの代わりに一次平均粒子径０．６μｍの硫酸バリウムを用い、ＰＥＴ中の硫酸バリウム含有量を１．０質量％としたこと以外は実施例１と同様に実施した。いずれも繊維化工程性、分割性良好であり、布帛の初期帯電電荷量、２５０回洗濯後の帯電電荷量のいずれも基準値をクリヤーし実耐久性に優れたものであり、ニコチン、潤滑油、糊に対する清掃力も優れたものであった。
【００８６】
実施例７〜１０
実施例１と同様の極細繊維を用い、実施例７は導電性繊維の複合断面形状を図１、実施例８は複合断面形状を図６、実施例９は複合断面形状を図２、実施例１０は導電性カーボンのマトリックスポリマーをナイロン１２とすること以外は実施例１と同様に実施した。いずれも繊維化工程性、分割性良好であり、布帛の初期帯電電荷量、２５０回洗濯後の帯電電荷量のいずれも基準値をクリヤーし実耐久性に優れたものであり、ニコチン、潤滑油、糊に対する清掃力も優れたものであった。
【００８７】
実施例１１
導電性能が異なる２種の導電性カーボンブラック（αタイプ吸油量；１８０ｃｃ／１００ｇ、βタイプ吸油量；８０ｃｃ／１００ｇ、混合比α／β＝２／１）を３５質量％含有したナイロン６を導電性ポリマー成分（Ａ）とすること以外は実施例１と同様に繊維化を行ない、２５デニール／４ｆ（２７．８ｄｔｅｘ／４ｆ）の導電性複合繊維（Ｌ２：１フィラメントの繊維断面周長＝８８μｍ）を得た。繊維化工程性は良好で問題なかった。得られた導電性複合繊維において導電性ポリマー層（Ａ）は繊維軸方向に均一に連続されていた。また、該導電性ポリマー層（Ａ）の繊維表面での露出部数は４であり、かつそれぞれ導電性ポリマー層の繊維断面周長方向の露出距離Ｌ１（μｍ）は周長方向でいずれも０．６μｍであり、０．１≦Ｌ１（μｍ）≦Ｌ２／１０の条件を満たしていた。さらに１００Ｖ印加時の電気抵抗値は１×１０９Ω／ｃｍ・ｆ（すなわち、ｌｏｇＲ＝９．０）で非常に安定しており、低印加電圧下においても優れた導電性能を有するものであった。
得られた導電性繊維（２５質量％）と実施例１と同じ分割型極細繊維（７５質量％）の割合でエアー絡合、仮撚数３３９０Ｔ／Ｍ、温度１７０℃で仮撚を施した。
得られた混繊糸について、パイル編５．０万本／（２．５４ｃｍ）２密度の導電性ブラシを作成した。複写機での画像評価結果、異常放電のない非常に優れたものであつた。コピー１００００回繰返し画像評価も良好であり、耐久性も非常に優れたものであった。導電性複合繊維の複合組成、繊維形態、繊維化工程性、電気抵抗値、画像評価結果を表２に示す。
【００８８】
実施例１２〜１４
カーボンブラックの種類、その混合割合及びマトリックスポリマーへの添加量を表２に示すように変更すること以外は実施例１１と同様に繊維化を行なった。いずれも、繊維化工程性及び画像特性に優れるものであった（表２〜４参照）。
【００８９】
比較例１〜４
導電性複合繊維として表２に示すような繊維を製造すること以外は実施例１と同様に実施したが、除電性能または繊維化工程性が不良であった。
【００９０】
比較例５〜６
分割型極細繊維、混繊糸として表２、３に示すような繊維を製造し、実施例１１と同様に画像評価を実施したがいずれも不良であった。（表２〜４参照）
【００９１】
【発明の効果】
本発明においては、導電性カーボンブラックを特定量含有した熱可塑性ポリマーを所定の条件を満足する方法で複合紡糸することで得られる導電性複合繊維と強度と伸度などの力学的特性に優れる高品質のポリエステルとポリアミドによる分割型複合繊維との混繊糸を用いることにより、衣料用途や複写機等の帯電ブラシとして長期間実使用した後でも優れた除電性能を有し、ワイピングクロスとして用いた時に驚異的な拭き取り力を有している混繊糸を提供できるものである。また、本発明の導電性複合繊維は、他の繊維と混用して繊維製品とする場合、染色処理を行なっても、他の繊維に色移りのしない染色堅牢度に優れるものである。
【図面の簡単な説明】
【図１】本発明に使用される導電性複合繊維の断面形態の一例を示す模式図
【図２】本発明に使用される導電性複合繊維の断面形態の他の一例を示す模式図
【図３】本発明に使用される導電性複合繊維の断面形態の他の一例を示す模式図
【図４】本発明に使用される導電性複合繊維の断面形態の他の一例を示す模式図
【図５】本発明に使用される導電性複合繊維の断面形態の他の一例を示す模式図
【図６】本発明に使用される導電性複合繊維の断面形態の他の一例を示す模式図
【図７】本発明に使用される導電性複合繊維の断面形態の他の一例を示す模式図
【図８】本発明に使用される導電性複合繊維の断面形態の他の一例を示す模式図
【図９】本発明外の導電性複合繊維の断面形態の一例を示す模式図
【図１０】本発明外の導電性複合繊維の断面形態の他の一例を示す模式図
【図１１】本発明に使用される分割型複合繊維の断面形態の一例を示す模式図
【図１２】本発明に使用される分割型複合繊維の断面形態の他の一例を示す模式図
【図１３】本発明に使用される分割型複合繊維の断面形態の他の一例を示す模式図
【図１４】本発明に使用される分割型複合繊維の断面形態の他の一例を示す模式図
【図１５】本発明に使用される分割型複合繊維の断面形態の他の一例を示す模式図
【図１６】本発明に使用される分割型複合繊維の断面形態の他の一例を示す模式図
【図１７】本発明に使用される分割型複合繊維の断面形態の他の一例を示す模式図
【図１８】本発明に使用される分割型複合繊維の断面形態の他の一例を示す模式図
【符号の説明】
Ａ：導電性ポリマー層（Ａ）
Ｂ：ポリマー層（Ｂ）
【図１】
2004238768.tif 000007
【図２】
2004238768.tif 000008
【図３】
2004238768.tif 000009
【図４】
2004238768.tif 000010
【図５】
2004238768.tif 000011
【図６】
2004238768.tif 000012
【図７】
2004238768.tif 000013
【図８】
2004238768.tif 000014
【図９】
2004238768.tif 000015
【図１０】
2004238768.tif 000016
【図１１】
2004238768.tif 000017
【図１２】
2004238768.tif 000018
【図１３】
2004238768.tif 000019
【図１４】
2004238768.tif 000020
【図１５】
2004238768.tif 000021
【図１６】
2004238768.tif 000022
【図１７】
2004238768.tif 000023
【図１８】
2004238768.tif 000024